(57)【要約】      （修正有）【課題】機械特性、刺激応答性、及び加工性を備えたポリマーの提供。【解決手段】式（１）で表される化合物と、Ｎ−アルキル置換（メタ）アクリルアミド化合物と特定の（メタ）アクリレート化合物とを共重合した構造を有するポリマー。［一般式（１）］2018154667.tif 000038（Ｒ１〜Ｒ３は、所定の置換基；ｎは、１〜１０の整数）【選択図】なし【特許請求の範囲】
【請求項１】
下記一般式（１）で表される化合物と、下記一般式（２）で表される化合物と、下記一般式（３）で表される化合物と、を含む混合物が共重合した構造を有することを特徴とするポリマー。
［一般式（１）］
【化１】
2018154667.tif 000032
ただし、前記一般式（１）中、Ｒ１、Ｒ２、及びＲ３は、水素原子、又は炭素数１〜２のアルキル基を表す。Ｘは、水素原子、及びハロゲン原子のいずれかを表す。ｎは、１〜１０の整数である。
［一般式（２）］
【化２】
2018154667.tif 000033
ただし、前記一般式（２）中、Ｒ４及びＲ５は、炭素数１〜２のアルキル基を表す。
［一般式（３）］
【化３】
2018154667.tif 000034
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
【請求項２】
重量平均分子量が３０，０００以上５００，０００以下である請求項１に記載のポリマー。
【請求項３】
前記一般式（１）中のＸが、臭素原子である請求項１から２のいずれかに記載のポリマー。
【請求項４】
請求項１から３のいずれかに記載のポリマーを含むことを特徴とする光学材料。
【請求項５】
下記一般式（１）で表される化合物と、下記一般式（２）で表される化合物と、下記一般式（３）で表される化合物と、を含む混合物を共重合させることを特徴とするポリマーの製造方法。
［一般式（１）］
【化４】
2018154667.tif 000035
ただし、前記一般式（１）中、Ｒ１、Ｒ２、及びＲ３は、水素原子、及び炭素数１〜２のアルキル基のいずれかを表す。Ｘは、水素原子、及びハロゲン原子のいずれかを表す。ｎは、１〜１０の整数である。
［一般式（２）］
【化５】
2018154667.tif 000036
ただし、前記一般式（２）中、Ｒ４及びＲ５は、炭素数１〜２のアルキル基を表す。
［一般式（３）］
【化６】
2018154667.tif 000037
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
【請求項６】
前記一般式（１）中のＸが、臭素原子である請求項５に記載のポリマーの製造方法。
【請求項７】
前記一般式（１）で表される化合物と、前記一般式（２）で表される化合物と、前記一般式（３）で表される化合物と、を含む混合物の重合反応が、遷移金属触媒及びアミン系配位子の存在下で行われる請求項５から６のいずれかに記載のポリマーの製造方法。
【発明の詳細な説明】
【技術分野】
【０００１】
本発明は、ポリマー及びその製造方法、並びに光学材料に関する。
【背景技術】
【０００２】
近年、機能性ポリマーの分野では、用途の多様化、高度化に対応するため、より高機能な材料の開発が求められている。特に、光スイッチング材料や有機レンズ等光学材料への応用の可能性の観点から、強度等の機械特性、温度やｐＨ変化などの外部からの刺激に対する迅速な応答性（以下、「刺激応答性」と称することもある）、及び成形等の加工性に優れた材料の開発が求められている。
【０００３】
例えば、重量平均分子量の高いポリマーを用いてフィルムの機械的強度を高める技術が提案されている（例えば、特許文献１参照）。また、星形構造のポリマーにすることにより、ガラス転移点を低くする技術が提案されている（例えば、特許文献２参照）。また、刺激応答性ポリマー材料について、相互網目構造の三次元ゲル構造を構築して刺激応答性と機械特性を両立させる技術が報告されている（例えば、非特許文献１参照）。
【発明の概要】
【発明が解決しようとする課題】
【０００４】
本発明は、機械特性、刺激応答性、及び加工性を備えたポリマーを提供することを目的とする。
【課題を解決するための手段】
【０００５】
前記課題を解決するための手段としての本発明のポリマーは、下記一般式（１）で表される化合物と、下記一般式（２）で表される化合物と、下記一般式（３）で表される化合物と、を含む混合物が共重合した構造を有する。
【０００６】
［一般式（１）］
【化１】
2018154667.tif 000002
ただし、前記一般式（１）中、Ｒ１、Ｒ２、及びＲ３は、水素原子、及び炭素数１〜２のアルキル基のいずれかを表す。Ｘは、水素原子、及びハロゲン原子のいずれかを表す。ｎは、１〜１０の整数である。
【０００７】
［一般式（２）］
【化２】
2018154667.tif 000003
ただし、前記一般式（２）中、Ｒ４及びＲ５は、炭素数１〜２のアルキル基を表す。
【０００８】
［一般式（３）］
【化３】
2018154667.tif 000004
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
【発明の効果】
【０００９】
本発明によると、機械特性、刺激応答性、及び加工性を備えたポリマーを提供することができる。
【発明を実施するための形態】
【００１０】
（ポリマー）
本発明のポリマーは、下記一般式（１）で表される化合物と、下記一般式（２）で表される化合物と、下記一般式（３）で表される化合物とが共重合した構造を有する。即ち、本発明のポリマーは、木の幹と枝は存在せず、樹状に発達したハイパーブランチポリマーである。
【００１１】
本発明のポリマーは、前記特許文献１（特許第５６１４７４６号公報）に開示されたポリマーでは、機械特性が高くなる反面、加工性に劣るという知見に基づくものである。
また、前記特許文献２（特表２０１３−５４２３０５号公報）に開示された星形ポリマーでは、加工性が改善されているものの、機械特性を維持することができないという知見に基づくものである。
更に、前記非特許文献１（「坂口雄太、２０１２、ＰＮＩＰＡＡｍ系ハイドロゲルの力学的特性の向上と評価に関する研究、三重大学大学院工学研究科博士前期課程、機械工学専攻、生体システム工学研究室」）に開示された刺激応答性ポリマーでは、三次元網目構造が構築されるとその形状が固定化されるため、二次加工ができないという知見に基づくものである。
【００１２】
［一般式（１）］
【化４】
2018154667.tif 000005
ただし、前記一般式（１）中、Ｒ１、Ｒ２、及びＲ３は、水素原子、及び炭素数１〜２のアルキル基のいずれかを表す。Ｘは、水素原子、及びハロゲン原子のいずれかを表す。ｎは、１〜１０の整数である。
【００１３】
［一般式（２）］
【化５】
2018154667.tif 000006
ただし、前記一般式（２）中、Ｒ４及びＲ５は、炭素数１〜２のアルキル基を表す。
【００１４】
［一般式（３）］
【化６】
2018154667.tif 000007
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
【００１５】
前記一般式（１）において、Ｘのハロゲン原子は、塩素原子、臭素原子、ヨウ素原子などである。Ｘがハロゲン原子である場合は、ハロゲン原子に由来する高い屈折率を有するポリマーが得られる。
また、前記一般式（１）で表される化合物と前記一般式（２）で表される化合物と前記一般式（３）で表される化合物とを重合した後に精製処理を行うことにより、ハロゲン原子をそれぞれ水素原子に置き換えることが可能である。そのため、ハロゲン原子を含む材料が好まれない用途にも用いることができる。
【００１６】
前記一般式（１）において、ｎを１〜１０の整数とすることで、加工性と刺激応答性に優れるポリマーを得ることができる。ｎは、１〜５が好ましい。なお、ｎが１未満の化合物は存在せず、また、ｎが１０を超える整数の場合は、ポリマーのガラス転移点が低くなりすぎて機械特性に劣ることがある。
【００１７】
前記一般式（１）において、Ｒ１、Ｒ２及びＲ３を水素原子、及び炭素数１〜２のアルキル基から選択されるいずれかの基とすることで、重合反応性が良好となり、重量平均分子量の高いポリマーを得ることができる。なお、Ｒ１、Ｒ２及びＲ３が炭素数３以上のアルキル基の場合は、立体障害により重合反応性が低下して、分子量の大きなポリマーが得られ難いことがある。
【００１８】
前記一般式（２）において、Ｒ４及びＲ５を炭素数１〜２のアルキル基にすることで、刺激応答性が良好なポリマーを得ることができる。なお、Ｒ４及びＲ５が炭素数３以上のアルキル基の場合は、疎水性作用が強くなり、良好な刺激応答性が得られない。
【００１９】
前記一般式（３）において、Ｒ６を水素原子、及び炭素数１〜２のアルキル基から選択されるいずれかの基にすることで、機械特性に優れるポリマーを得ることができる。なお、Ｒ６が炭素数３以上のアルキル基の場合は、脆くなり機械特性に劣る。
【００２０】
前記一般式（３）において、Ｒ７を水素原子、メトキシポリエチレングリコール、フェノキシポリエチレングリコール、２−ヒドロキシエチル、３−ヒドロキシプロピル、及び４−ヒドロキシブチルのいずれかの基とすることで、得られるポリマーの柔軟性と加工性を向上させることができる。
【００２１】
本発明のポリマーは、下記一般式（４）で表される構造を備えている。この構造は、前記ポリマー中で刺激応答性を示す部位を構成すると考えられる。
【００２２】
［一般式（４）］
【化７】
2018154667.tif 000008
ただし、ｎは自然数であり、重合度を表す。
【００２３】
このように、本発明のポリマーは、刺激応答性部位を有し、高い分子量でありながら低いガラス転移点を有するハイパーブランチポリマーである。これにより、機械特性及び加工性に優れ、更に刺激応答性を示すことができる。
【００２４】
前記刺激応答性としては、例えば、下限臨界溶液温度（Ｌｏｗｅｒ  Ｃｒｉｔｉｃａｌ  Ｓｏｌｕｔｉｏｎ  Ｔｅｍｐｅｒａｔｕｒｅ：ＬＣＳＴ）特性やｐＨ特性が挙げられる。
前記ＬＣＳＴ特性は、ポリマーと水が共存する環境において、所定の温度以上ではポリマーと水は相溶しないが、所定の温度未満では相溶するという特性である。前記ｐＨ応答性は、ポリマーと水が共存する環境において、所定のｐＨ以上ではポリマーと水は相溶しないが、所定のｐＨ未満では相溶するという特性である。
【００２５】
本発明のポリマーの構造は、赤外分光分析及び核磁気共鳴分光分析により確認することができる。
【００２６】
＜核磁気共鳴分光分析＞
核磁気共鳴分光装置（例えば、日本電子株式会社製、ＪＯＥＬ−ＥＣＳ−４００Ｋ）を用いて、得られた各ポリマーについて、核磁気共鳴分光分析を行う。重合度：ｎについて、核磁気共鳴分光分析（＝１Ｈ−ＮＭＲ）により各部位の水素数を測定して算出する。具体的には、開始剤由来の１Ｈの積分値総和（水素の数）と、繰り返し単位由来の１Ｈの積分値総和の比率から算出することができる。
【００２７】
＜赤外分光分析＞
フーリエ変換赤外分光光度計（ＦＴ−ＩＲ）（例えば、日本分光株式会社製、ＦＴ／ＩＲ  ４２００）を用いて、得られたポリマーを同定することができる。
［００００］
また、ポリマーの屈折率及びポリマーのアッベ数は、分光エリプソメトリーにより測定することができる。
また、前記ポリマーの数平均分子量、重量平均分子量、及び分子量分布は、ゲルパーミエイションクロマトグラフィー（ＧＰＣ）法により算出することができる。
【００２８】
前記ポリマーの重量平均分子量は、３０，０００以上５００，０００以下が好ましく、５０，０００以上３００，０００以下がより好ましく、１００，０００以上２００，０００以下が更に好ましい。
前記重量平均分子量が３０，０００以上５００，０００以下では、温度応答性が高く、かつ良好な機械特性及び加工性を示す。また、前記重量平均分子量が５０，０００以上３００，０００以下では、温度応答性が向上し、かつ機械特性及び加工性も向上する。更に、前記重量平均分子量が１００，０００以上２００，０００以下では、温度応答性が極めて高く、かつ極めて良好な機械特性、及び加工性を示す。
前記重量平均分子量が３０，０００未満であると、機械特性が劣ることがあり、また、重量平均分子量が５００，０００を超えると、加工性が劣化する場合が多い。
【００２９】
（ポリマーの製造方法）
本発明のポリマーの製造方法は、下記一般式（１）で表される化合物と、下記一般式（２）で表される化合物と、下記一般式（３）で表される化合物と、を含む混合物を共重合させるものである。
【００３０】
［一般式（１）］
【化８】
2018154667.tif 000009
ただし、前記一般式（１）中、Ｒ１、Ｒ２、及びＲ３は、水素原子、及び炭素数１〜２のアルキル基のいずれかを表す。Ｘは、水素原子、及びハロゲン原子のいずれかを表す。ｎは、１〜１０の整数である。
【００３１】
［一般式（２）］
【化９】
2018154667.tif 000010
ただし、前記一般式（２）中、Ｒ４及びＲ５は、炭素数１〜２のアルキル基を表す。
【００３２】
［一般式（３）］
【化１０】
2018154667.tif 000011
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
【００３３】
前記ポリマーは、例えば、下記構造式（１）で表される化合物と、下記構造式（２）で表される化合物と、下記構造式（３）で表される化合物とを、下記反応式（Ａ）で示すように共重合することにより製造することができる。
【００３４】
［構造式（１）］
【化１１】
2018154667.tif 000012
【００３５】
［構造式（２）］
【化１２】
2018154667.tif 000013
【００３６】
［構造式（３）］
【化１３】
2018154667.tif 000014
【００３７】
［反応式Ａ］
【化１４】
2018154667.tif 000015
【００３８】
前記反応式（Ａ）においては、前記構造式（１）で表される化合物と、前記構造式（２）で表される化合物と、前記構造式（３）で表される化合物とに遷移金属触媒と触媒配位子を混合して、原子移動ラジカル重合反応させることにより、本発明のハイパーブランチポリマーを製造することができる。これにより、本発明のポリマーは、前記構造式（１）で表される化合物と、前記構造式（２）で表される化合物と、前記構造式（３）で表される化合物との共重合体を構成する。
【００３９】
前記遷移金属触媒としては、特に制限はなく、目的に応じて適宜選択することができ、原子移動ラジカル重合反応に用いられる触媒として一般に市販されているものを用いることができる。このような遷移金属触媒としては、例えば、チタン、鉄、コバルト、ニッケル、モリブデン、ルテニウム、ロジウム、パラジウム、レニウム、オスミウム、銅等の遷移金属又はこれらの遷移金属の化合物などが挙げられる。これらの中でも、反応性の観点から、銅系の触媒が好ましく、臭化銅がより好ましい。
【００４０】
前記触媒配位子としては、特に制限はなく、目的に応じて適宜選択することができ、原子移動ラジカル重合に用いられる配位子として一般に市販されているものを用いることができる。このような触媒配位子としては、例えば、ビピリジン、ジメチルビピリジン、トリス［２−（ジメチルアミノ）エチル］アミン、Ｎ，Ｎ，Ｎ’，Ｎ”，Ｎ”−ペンタメチルジエチレントリアミン、Ｎ，Ｎ，Ｎ’，Ｎ’−テトラエチレンジアミン等のアミン系配位子などが挙げられる。これらの中でも、反応性の観点から、Ｎ，Ｎ，Ｎ’，Ｎ”，Ｎ”−ペンタメチルジエチレントリアミンが好ましい。
【００４１】
次に、前記ポリマーの製造方法の具体例について説明する。なお、前記ポリマーの製造方法は以下で示す例に限られるものではない。
前記構造式（１）で表される化合物２６．４ｍｇと、前記構造式（２）で表される化合物６７８．６ｍｇと、前記構造式（３）で表される化合物２６１．２ｍｇと、臭化銅（Ｉ）０．０１７ｇとを重合管に秤取る。
この重合管を脱気処理して酸素を除去し、窒素雰囲気下、Ｎ，Ｎ，Ｎ’，Ｎ”，Ｎ”−ペンタメチルジエチレントリアミン０．０２５ｇと水１ｍＬを重合管に加え、０℃で１５分間攪拌する。攪拌後の重合管にクロロホルムを１ｍＬ加えて希釈したものをジエチルエーテルで再沈殿処理し、ろ別した固形物を乾燥することにより、本発明のポリマーが得られる。
【００４２】
本発明のポリマーは、任意の形に成形することが可能である。成形の方法としては、特に制限はなく、目的に応じて適宜選択することができ、例えば、熱や圧力を加えて可塑化させる場合、所定の金型を用いることにより、任意の形に成形することが可能である。なお、前記ポリマーは、水や各種溶媒に溶解させることが可能であるため、公知の塗工技術を適用して成形加工することもできる。
【００４３】
（光学材料）
本発明の光学材料は、本発明のポリマーを含む。
本発明のポリマーは、優れた刺激応答性、機械特性、及び加工性を備えるため、種々の光学材料の用途に好適に用いることができる。例えば、前記ハイパーブランチポリマーを任意の形状に加工することにより、光スイッチング材料や調光材料等の光学材料を提供することができる。
具体的な光スイッチング材料として、光の伝播を温度で制御できる機能を有する光スイッチング素子が挙げられる。光スイッチング素子は、露光部と組み合わせることにより、温度センサーデバイスを構成することができる。
また、調光材料は、光の透過率を温度で制御できる機能を有する。即ち、前記ハイパーブランチポリマーをフィルム状に加工したのち水と共存させ、透明基板や透明フィルムで挟みこみ封止することで、所定の温度以上で白濁し、所定の温度未満で透明となる特殊なプレートを提供することができる。
【実施例】
【００４４】
以下、本発明の実施例を説明するが、本発明は、これらの実施例に何ら限定されるものではない。
【００４５】
（実施例１）
下記構造式（１）で表される化合物２６．４ｍｇと、下記構造式（２）で表される化合物６７８．６ｍｇと、下記構造式（３）で表される化合物２６１．２ｍｇと、臭化銅（Ｉ）０．０１７ｇと、を重合管に秤取った。
この重合管を脱気処理して酸素を除去し、窒素雰囲気下でＮ，Ｎ，Ｎ’，Ｎ”，Ｎ”−ペンタメチルジエチレントリアミン０．０２５ｇと水１ｍＬを重合管に加え、０℃で１５分間攪拌した。攪拌後の重合管にクロロホルムを１ｍＬ加えて希釈したものをジエチルエーテルで再沈殿処理し、ろ別した固形物を乾燥し、実施例１のポリマーを得た。
【００４６】
［構造式（１）］
【化１５】
2018154667.tif 000016
【００４７】
［構造式（２）］
【化１６】
2018154667.tif 000017
【００４８】
［構造式（３）］
【化１７】
2018154667.tif 000018
【００４９】
得られたポリマーの温度応答性評価については、水溶液の温度応答性は市販の直鎖型ＰＮＩＰＡＭよりも低い温度で吸光度が上昇しはじめ、また、測定温度範囲における最大の吸光度は、直鎖型ＰＮＩＰＡＭよりも高く良好な温度応答性を示した。
また、フィルムの温度応答性評価としてはアッベ屈折率計にて屈折率の温度変化を評価したところ、測定温度範囲において上に凸の放物線を描き、最大の屈折率を示す温度は、直鎖型ＰＮＩＰＡＭよりも２０℃以上低く、良好な温度応答性を示した。
なお、ポリマーの屈折率及びポリマーのアッベ数は、以下の分光エリプソメトリーにより測定した。
【００５０】
＜可視分光エリプソメトリー＞
分光エリプソメータ（株式会社堀場製作所製、１Ｈ３ＬＮＷＷＰ）を用いて、得られたポリマーの屈折率を測定した。具体的には、ポリマーをＰＧＭＥに溶解させ、スピンコートによりシリコンウエハ上に薄膜を形成して、波長６３２．８ｎｍの光源を用いて測定した。また、光源をそれぞれ、波長５８７．５６ｎｍ、４８６．１３ｎｍ、及び６５６．２７ｎｍのものに変更して測定した屈折率をそれぞれｎｄ、ｎＦ、及びｎＣとし、ポリマーのアッベ数を下記数式（Ｃ）により算出した。
［数式（Ｃ）］
アッベ数＝（ｎｄ−１）／（ｎＦ−ｎＣ）
【００５１】
（実施例２）
実施例１において、前記構造式（１）で表される化合物２６．４ｍｇを２６４．０ｍｇに変えた以外は、実施例１と同様にして、実施例２のポリマーを得た。
【００５２】
得られたポリマーの温度応答性評価については、水溶液の温度応答性は市販の直鎖型ＰＮＩＰＡＭよりも低い温度で吸光度が上昇しはじめ、また、測定温度範囲における最大の吸光度は、直鎖型ＰＮＩＰＡＭよりも高く良好な温度応答性を示した。
また、フィルムの温度応答性評価としてはアッベ屈折率計にて屈折率の温度変化を評価したところ、測定温度範囲において上に凸の放物線を描き、最大の屈折率を示す温度は、直鎖型ＰＮＩＰＡＭよりも２０℃以上低く、良好な温度応答性を示した。
【００５３】
（実施例３）
実施例１において、前記構造式（１）で表される化合物２６．４ｍｇの代わりに、下記構造式（５）で表される化合物３０．８ｍｇを用い、前記構造式（３）で表される化合物２６１．２ｍｇの代わりに、下記構造式（６）で表される化合物（新中村化学社製、ＡＭ−９０Ｇ）９１１．８ｍｇを用いた以外は、実施例１と同様にして、実施例３のポリマーを得た。
【００５４】
［構造式５］
【化１８】
2018154667.tif 000019
【００５５】
［構造式６］
【化１９】
2018154667.tif 000020
【００５６】
得られたポリマーの温度応答性評価については、水溶液の温度応答性は市販の直鎖型ＰＮＩＰＡＭよりも低い温度で吸光度が上昇しはじめ、また、測定温度範囲における最大の吸光度は、直鎖型ＰＮＩＰＡＭよりも高く良好な温度応答性を示した。
また、フィルムの温度応答性評価としてはアッベ屈折率計にて屈折率の温度変化を評価したところ、測定温度範囲において上に凸の放物線を描き、最大の屈折率を示す温度は、直鎖型ＰＮＩＰＡＭよりも２０℃以上低く、良好な温度応答性を示した。
【００５７】
（実施例４）
実施例１において、前記構造式（５）で表される化合物３０．８ｍｇを３０８．０ｍｇに変えた以外は、実施例１と同様にして、実施例４のポリマーを得た。
得られたポリマーの温度応答性評価については、水溶液の温度応答性は市販の直鎖型ＰＮＩＰＡＭよりも低い温度で吸光度が上昇しはじめ、また、測定温度範囲における最大の吸光度は、直鎖型ＰＮＩＰＡＭよりも高く良好な温度応答性を示した。
また、フィルムの温度応答性評価としてはアッベ屈折率計にて屈折率の温度変化を評価したところ、測定温度範囲において上に凸の放物線を描き、最大の屈折率を示す温度は、直鎖型ＰＮＩＰＡＭよりも２０℃以上低く、良好な温度応答性を示した。
【００５８】
（比較例１）
実施例１において、前記構造式（３）で表される化合物２６１．２ｍｇを、下記構造式（４）で表される化合物４,８０４ｍｇに変えた以外は、実施例１と同様にして、比較例１のポリマーを得た。
【００５９】
［構造式（４）］
【化２０】
2018154667.tif 000021
【００６０】
得られたポリマーの温度応答性を評価したところ、水溶液の温度応答性は市販の直鎖型ＰＮＩＰＡＭよりも低い温度で吸光度が上昇しはじめ、また、測定温度範囲における最大の吸光度は、直鎖型ＰＮＩＰＡＭよりも高いが、実施例のポリマーより低い値であった。
また、フィルムの温度応答性は、測定温度範囲において上に凸の放物線を描き、最大の屈折率を示す温度は、直鎖型ＰＮＩＰＡＭよりも２０℃以上低いが、５℃における屈折率と４０℃における屈折率の差は、実施例のポリマーより小さい値であった。
【００６１】
（比較例２）
カリックス［４］レゾルシンアレーンをテトラヒドロフランに溶解し、トリエチルアミンを加えた。
次に、系内を１０℃未満に冷却し温度を維持したまま、２−ブロモイソブチリルブロマイドを滴下して３０分間程度攪拌した後、４０℃で１２時間攪拌した。反応液から析出物をろ過して取り除いた。ろ液をクロロホルムで希釈して有機層とし、これを炭酸水素ナトリウム水溶液で２回程度、塩化水素水溶液にて１回、純水にて３回洗浄した後、有機層を無水硫酸マグネシウムで乾燥させた。固形物をろ別後、減圧濃縮し、メタノールに滴下して白色固体を得、これをろ別して開始剤を得た。
【００６２】
次に、開始点濃度を１０×１０−３ｍｏｌ／Ｌとなるように、市販のＮ−イソプロピルアクリルアミドと、下記構造式で表される開始剤と、臭化銅（Ｉ）を重合管に量り取った後、脱気処理を行って酸素を除去し、窒素雰囲気下でＮ，Ｎ，Ｎ’，Ｎ”，Ｎ”−ペンタメチルジエチレントリアミンを加えた後に封管し、７０℃に加熱して０．５時間重合した。重合反応物にクロロホルムを１ｍＬ加えて希釈したものをジエチルエーテルに再沈殿処理し、固形物をろ別乾燥して、下記一般式（５）で表されるポリマーを得た。
【００６３】
得られたポリマーの温度応答性を評価したところ、水溶液の温度応答性は市販の直鎖型ＰＮＩＰＡＭよりも低い温度で吸光度が上昇しはじめ、また測定温度範囲における最大の吸光度は、直鎖型ＰＮＩＰＡＭよりも高いが、実施例のポリマーより低い値であった。また、フィルムの温度応答性は、測定温度範囲において上に凸の放物線を描き、最大の屈折率を示す温度は、直鎖型ＰＮＩＰＡＭよりも２０℃以上低いが、５℃における屈折率と４０℃における屈折率の差は実施例のポリマーより小さい値であった。
【００６４】
［開始剤］
【化２１】
2018154667.tif 000022
【００６５】
［一般式（５）］
【化２２】
2018154667.tif 000023
ただし、ｎは自然数であり、重合度を表す。
【００６６】
次に、得られた各ポリマーについて、以下のようにして、諸特性を評価した。結果を表１及び表２に示した。
【００６７】
＜ガラス転移温度＞
各ポリマーのガラス転移温度（Ｔｇ）は、ＴＧ−ＤＳＣシステムＴＡＳ−１００（理学電機株式会社製）を用いて、以下の方法により測定した。
まず、ポリマー約１０ｍｇをアルミニウム製の試料容器に入れ、試料容器をホルダーユニットに載せ、電気炉中にセットした。室温（２５℃）から昇温速度１０℃／ｍｉｎで１５０℃まで加熱した後、１５０℃で１０ｍｉｎ間放置し、室温までポリマーを冷却して１０ｍｉｎ放置した。その後、窒素雰囲気下、１５０℃まで昇温速度１０℃／ｍｉｎで加熱して示差走査熱量計（ＤＳＣ）によりＤＳＣ曲線を計測した。得られたＤＳＣ曲線から、ＴＧ−ＤＳＣシステムＴＡＳ−１００システム中の解析システムを用いて、ガラス転移温度（Ｔｇ）近傍の吸熱カーブの接線とベースラインとの接点からガラス転移温度（Ｔｇ）を算出した。
【００６８】
＜重量平均分子量の測定＞
ゲルパーミエイションクロマトグラフィー（ＧＰＣ）法により、各ポリマーの重量平均分子量を測定した。
測定条件は、次のとおりである。
・装置：ＨＬＣ−８２２０（東ソー株式会社製）
・カラム：Ｓｈｏｄｅｘ  ａｓａｈｉｐａｋ  ＧＦ−５１０  ＨＱ  ＋  ＧＦ−３１０×２（昭和電工株式会社製）ＴＳＫ  Ｇ２０００ＨＸＬ及びＧ４０００ＨＸＬ（東ソー株式会社製）
・温度：４０℃
・溶離液：２０ｍＭ  リチウムブロミド、２０ｍＭリン酸含有ジメチルホルムアミド溶液
・流速：０．５ｍＬ／分
・検出器：ＨＬＣ−８２００  内蔵ＲＩ−ＵＶ−８２２０  濃度０．５質量％のポリマー１ｍＬを装置にセットし、上記の条件で測定したポリマーの分子量分布から単分散ポリスチレン標準試料により作成した分子量校正曲線を使用してポリマーの重量平均分子量（Ｍｗ）を算出した。
【００６９】
＜温度応答速度の評価＞
温度応答速度の評価は、紫外可視分光光度計（日本分光株式会社製、Ｖ−６６０ＤＳ）を用いて評価した。得られたポリマー２．０ｍｇを蒸留水２０ｍＬに溶解させ、４０℃に加温し、４００ｎｍにおける吸光度を１秒間ごとに測定した。測定開始から測定値の変化が５％以内になった時点の測定時間を飽和時間とし、下記基準からの評価点を求めた。
［評価点］
０点：飽和時間が１０秒間以上
１点：飽和時間が８秒間以上１０秒間未満
３点：飽和時間が７秒間
５点：飽和時間が６秒間
７点：飽和時間が５秒間
１０点：飽和時間が４秒間以下
【００７０】
＜機械特性及び加工性の評価＞
衝撃試験により、機械特性及び加工性を評価した。
衝撃試験としては、得られたポリマー２００ｍｇを、直径２０ｍｍの円盤状に圧縮成形したのち、３０ｃｍの高さからガラスプレート上へ自由落下させた。着地したポリマー成形物のうち、最も大きさの大きいものの重量を測定し、下記の数式（Ｄ）に従って重量変化率を測定した。
［数式（Ｄ）］
重量変化率（％）＝［（落下前重量（ｇ）−最も大きさの大きいものの重量（ｇ））／落下前重量（ｇ）］×１００
［評価基準］
０点：所定の円盤状に圧縮成形できない
１点：重量変化率が８０％以上
２点：重量変化率が７５％以上８０％未満
３点：重量変化率が６５％以上７５％未満
４点：重量変化率が６５％未満
【００７１】
＜総合評価＞
総合評価は、温度応答速度の評価点と機械特性及び加工性の評価点を合計し、下記基準で評価した。
［評価基準］
Ａ：合計点が１０点以上
Ｂ：合計点が７点以上１０点未満
Ｃ：合計点が５点以上７点未満
Ｄ：合計点が５点未満
Ｅ：いずれか一方に０点がある場合
【００７２】
【表１】
2018154667.tif 000024
【００７３】
【表２】
2018154667.tif 000025
【００７４】
表１及び表２の結果からり、実施例１〜４で得られたポリマーは、いずれも低いガラス転移点を示しており、加工性が良好であり、機械的強度に優れ、かつ温度応答性に優れていた。
また、比較例１〜２の総合評価がいずれもＤ以下であるのに対して、実施例１〜４では総合評価がいずれもＢ以上となった。
このように、実施例１〜４のポリマーは、水素結合による強固な分子間及び分子内結合と、低いガラス転移点と、刺激応答性部位を同時に有しており、優れた温度応答性、機械特性及び加工性を両立している。そのため、光スイッチング素子等の光学材料に適用することができる。
また、実施例１〜４のポリマーは、いずれも高い屈折率とアッベ数を示しており、光学材料の用途に適している。
【００７５】
本発明の態様は、例えば、以下のとおりである。
＜１＞  下記一般式（１）で表される化合物と、下記一般式（２）で表される化合物と、下記一般式（３）で表される化合物と、を含む混合物が共重合した構造を有することを特徴とするポリマーである。
［一般式（１）］
【化２３】
2018154667.tif 000026
ただし、前記一般式（１）中、Ｒ１、Ｒ２、及びＲ３は、水素原子、又は炭素数１〜２のアルキル基を表す。Ｘは、水素原子、及びハロゲン原子のいずれかを表す。ｎは、１〜１０の整数である。
［一般式（２）］
【化２４】
2018154667.tif 000027
ただし、前記一般式（２）中、Ｒ４及びＲ５は、炭素数１〜２のアルキル基を表す。
［一般式（３）］
【化２５】
2018154667.tif 000028
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
＜２＞  重量平均分子量が３０，０００以上５００，０００以下である前記＜１＞に記載のポリマーである。
＜３＞  重量平均分子量が５０，０００以上３００，０００以下である前記＜２＞に記載のポリマーである。
＜４＞  前記一般式（１）中のＸが、臭素原子である前記＜１＞から＜３＞のいずれかに記載のポリマーである。
＜５＞  前記＜１＞から＜４＞のいずれかに記載のポリマーを含むことを特徴とする光学材料である。
＜６＞  下記一般式（１）で表される化合物と、下記一般式（２）で表される化合物と、下記一般式（３）で表される化合物と、を含む混合物を共重合させることを特徴とするポリマーの製造方法である。
［一般式（１）］
【化２６】
2018154667.tif 000029
ただし、前記一般式（１）中、Ｒ１、Ｒ２、及びＲ３は、水素原子、及び炭素数１〜２のアルキル基のいずれかを表す。Ｘは、水素原子、及びハロゲン原子のいずれかを表す。ｎは、１〜１０の整数である。
［一般式（２）］
【化２７】
2018154667.tif 000030
ただし、前記一般式（２）中、Ｒ４及びＲ５は、炭素数１〜２のアルキル基を表す。
［一般式（３）］
【化２８】
2018154667.tif 000031
ただし、前記一般式（３）中、Ｒ６は、水素原子、及び炭素数１〜２のアルキル基のいずれかを表す。Ｒ７は、水素原子、メトキシポリエチレングリコール、フェノキシポリエチレングリコール、２−ヒドロキシエチル、３−ヒドロキシプロピル、及び４−ヒドロキシブチルのいずれかを表す。
＜７＞  前記一般式（１）中のＸが、臭素原子である前記＜６＞に記載のポリマーの製造方法である。
＜８＞  前記一般式（１）で表される化合物と、前記一般式（２）で表される化合物と、前記一般式（３）で表される化合物と、を含む混合物の重合反応が、遷移金属触媒及びアミン系配位子の存在下で行われる前記＜６＞から＜７＞のいずれかに記載のポリマーの製造方法である。
＜９＞  前記＜１＞から＜４＞のいずれかに記載のポリマーを含むことを特徴とする調光材料である。
＜１０＞  前記＜１＞から＜４＞のいずれかに記載のポリマーを含むことを特徴とする光スイッチング材料である。
【００７６】
前記＜１＞から＜４＞のいずれかに記載のポリマー、前記＜５＞に記載の光学材料、前記＜６＞から＜８＞のいずれかに記載のポリマーの製造方法、前記＜９＞に記載の調光材料、及び前記＜１０＞に記載の光スイッチング材料によると、従来における前記諸問題を解決し、前記本発明の目的を達成することができる。
【先行技術文献】
【特許文献】
【００７７】
【特許文献１】特許第５６１４７４６号公報
【特許文献２】特表２０１３−５４２３０５号公報
【非特許文献】
【００７８】
【非特許文献１】坂口雄太、２０１２、ＰＮＩＰＡＡｍ系ハイドロゲルの力学的特性の向上と評価に関する研究、三重大学大学院工学研究科博士前期課程、機械工学専攻、生体システム工学研究室